よって、この局所濃縮している領域は溶液全体からみれば酸性側にシフトしていると言う事ができ、pH指示部位へも水素イオンが届きやすいので、溶液全体よりも酸性側の呈色を示すことになる。陰イオン性部位の比率が多いほど、より局所濃縮が進むので、より酸性側にシフトした呈色を示す。【0053】以上、pH感応シート21aについて説明したが、pH感応シート21b及び21cも同様の構成である。【0054】これにより、前記pH指示部位の固有のpH変色域と異なるpH変色域を有することができる。共重合体内の単量体成分(B-1)の含有率を変えて、共重合体を作製すれば、例えば、本来は黄色になる変色域がpH4.0であるメチルイエローをpH指示部位に有する場合、pH6.4を前記変色域としたり、pH7.6を前記変色域としたりするpH指示用共重合体を得ることができる。実用上は、単量体成分(B-2)を一定とし、単量体成分(B-1)/(B-3)の割合を変えるのが好ましい。【0055】さらに、予測されるpH範囲に対応して単量体成分の比率を狭い幅で変更した複数の前記共重合体を用意すれば、精度の高いpHの指示薬として使用できる。pHが平常時は5.5であるところ、5.1まで変動するのを検出したい場合に、変色域がそれぞれpH5.5、pH5.3及びpH5.1になるように作製した3種類のpH指示用共重合体を、pH感応シート21a~21cに適用することが挙げられる。前記比率を逆に広く変更すれば、広範囲のpH変動の指示薬として使用できる。高価なpH指示薬や取扱いに制限がある従来の別のpH指示薬の代わりに使用できる。【0056】さらに、(B-3)電気的中性部位及び重合性部位を含む単量体成分により、共重合体を水に馴染ませたり、水に不溶または難溶にしたり、局所濃縮の強弱を調整したりすることができる。【0057】前記単量体成分(B-1)のイオン性部位は陰イオン性部位である場合は、下式(I)~(VI)で表す陰イオンのいずれかが陽イオンと塩を形成している基であるのが好ましい(ただし、式(II)のR1はアルキル基及び水素原子のいずれかであり、式(IV)のR2~R4のいずれか一つは単結合であり、残りの二つは同一又は異なるアルキル基であり、式(V)のR5はアルキル基である。【化1】【0058】前記単量体成分(B-1)のイオン性部位が陽イオン性部位である場合は、-NRnH(3-n)+(Rはアルキル基、nは0~3の整数)、又は陽イオン化したヘテロ環が、陰イオンと塩を形成している基であるのが好ましい。【0059】単量体成分(B-2)として、水中で可逆的なプロトン化を示すpH指示薬の分子骨格を有するのが好ましく、pH指示薬としてメチルイエロー、クリスタルバイオレット、ブロモフェノールブルー、フェノールフタレイン、チモールフタレイン、アリザリンイエローRが挙げられる。【0060】前記重合性部位は付加重合性のアクリルロイル基、メタアクリルロイル基、アクリルロイルオキシ基、メタアクリルロイルオキシ基、ビニル基、及び縮合重合性のカルボキシル基、アミノ基、アルデヒド基、環状エーテル基のいずれかであるのが好ましい。【0061】(B-4)架橋剤成分としてN,N&apos;-メチレンビスアクリルアミド、ヒドロキシアルキルジメタクリレート、等の複数の重合性基を有する物質が挙げられる。架橋剤成分により水中に溶け出さず、かつ水と馴染みやすいゲル状の共重合体を得られる。本発明においては、イオン性部位または電気的中性部位を含む架橋剤成分も(B-4)架橋剤成分に分類するものとする。【0062】前記単量体成分(B-3)の電気的中性部位は、静電的相互作用を調整するため、また、共重合体を水に馴染ませたり水に不溶または難溶にしたりするために加えられる。前記架橋剤成分も単量体成分(B-3)に含まれる。電気的に中性でかつ親水性の部位であり、アミノ基、ヒドロキシ基、アルコキシ基、カルボニル基のいずれかであるのが好ましい。【0063】上述しように、pH感応シート21a~21cは、多孔性素材又は繊維素材で形成されているために表面積が大きく、被検水に接する面積が大きい。したがって、pH感応シート21a~21cは、pH値の感度を高くすることができる。このpH感応シート21a~21cを有するpH検出部20を利用するpH測定用装置10が取得するデータを用いてpH値を求めるpH測定システム1は、pH値の測定精度を向上させることができる。【0064】加えて、pH感応シート21a~21cは、多孔性素材又は繊維素材で形成されているため、片面のみが被検水と接している場合であっても、両面の色が変化する。したがって、このpH感応シート21a~21cを有するpH検出部20を利用するpH測定用装置10では、窓部12に接するpH感応シート21a~21cの面も変色させることができるため、ケース11の内部から窓部12を介してpH感応シート21a~21cの正確な色データを取得することができ、pH値の測定精度を向上させることができる。【0065】また、pH感応シート21a~21cが有するpH感応樹脂は、従来のpH値の測定で使用されていた色素を利用する試験紙のように、試験紙から被検水への色素漏れがない。したがって、pH感応シート21a~21cは、試験紙と比較して長時間の測定が可能となる。このpH感応シート21a~21cを利用するpH測定用装置10を備えるpH測定システム1は、長時間の連続したpH値の測定が可能となる。【0066】さらに、pH検出部20は、計測対象の被検水に合わせて複数のpH感応シート21a~21cを利用する。したがって、pH検出部20は、pH値の測定範囲を自在に広げることができる。そのため、このpH検出部20を利用するpH測定用装置10を備えるpH測定システム1は、1つのpH検出部20で幅広い範囲のpH値を測定範囲とし、また、試験紙と比較して、pH値を詳細に特定することができる。【0067】また、電気化学分析では、正確なpH測定のためにpH電極の洗浄や、標準液との比較が必要であるのに対し、pH感応シート21a~21cは、pH電極のような洗浄処理が不要であるとともに、標準液を利用する校正も不要である。したがって、pH感応シート21a~21cを利用するpH測定用装置10を備えるpH測定システム1は、pH電極の洗浄や校正等の煩雑な処理を必要とする電気化学分析と比較して、容易にpH値を測定することができる。pH測定システム1では、電気化学分析において校正に使用する標準液等の薬品も不要となる。【0068】なお、このpH測定用装置10を被検水に浸漬させる際、被検水自体に着色がある場合、その着色分を呈色の読み取りから除外するように予め解析部34に組み込んでおくことが好ましい。続いて、pH感応シート21a~21cの作成方法について説明する。pH感応シート21a~21cの生成時に基体にpH感応樹脂を担持させるには、pH感応樹脂の原料成分を重合させる際に、基体を重合系に含浸させておいて、原料成分の重合と同時に基体に担持させる方法、pH感応樹脂の溶液を調製し、該溶液に基体を浸漬させた後に溶媒を蒸発乾固させる方法、基体に上記溶液を塗布する方法などが挙げられる。上記担持方法のうち、原料成分の重合と同時に基体に担持させる方法が、高い多孔性が得られるという点で最も好ましい。【0070】pH感応樹脂に上記共重合体のような共重合体を使用する場合は、重合性部位のみからなる重合体を作製した後、架橋剤等を置換反応により結合させる製造方法も可能であるが、立体障害等による反応効率の点から、各単量体成分及び必要に応じて他の成分を、通常の共重合反応により同時に重合させて得る製造方法が好ましい。【0071】pH感応シートの生成時には、図4に示すフローチャートのように、窒素フローしながらpH感応樹脂の材料(単量体成分(B-1)、単量体成分(B-2)及び単量体成分(B-3)、好ましくはさらに架橋剤成分(B-4))を攪拌する(S1)。ここで、pH感応樹脂の材料の単量体成分(B-1)の割合を変化することで、異なるpH値によって変色するpH感応シート21a~21cを生成することが可能となる。基材の孔又は間隙がpH感応樹脂によって塞がり過ぎず、充分に残るように、pH感応樹脂材料と基材との比は適宜調節する。【0072】続いて、ステップS1で混合された溶液に重合反応開始剤を添加し、所定時間混合する(S2)。【0073】また、流体を注入して固化するとシート状に成形できる成形用の型を用意し、型の中に基材を配置する(S3)。基材は既にシート形状であってもよい。【0074】その後、混合溶液を上記基材が配置された型に流し、最適な温度を維持する。これにより、単量体成分を共重合反応させると同時に、共重合反応で得られた水に不溶又は難溶であるpH指示用共重合体(pH感応樹脂)を基材に担持させる(S4)。基材がシート形状でない場合には、基材同士がpH感応樹脂で接着することにより、共重合反応と同時にシート形状に成形される。pH感応樹脂が担持されてなるシートを型から取り出す(S5)。続いて、取り出したシートを所定時間純水に浸漬させて精製する(S6)。その後、真空乾燥することで、pH感応シートを生成することができる(S7)。以下、実施例により本発明を説明する。́-メチレンビスアクリルアミドを18.5mg(0.12mmol)、溶媒である1mLのジメチルスルホキシド(DMSO)に溶解させて溶液を得た。【0077】次に、ガラス板の上に基材としてガラス繊維(99mg)を25mm×25mmの四角形になるように拡げ、もう一枚のガラス板及びスペーサで間隙が0.5mm×30mm×55mmになるように挟んでガラス板同士を固定した。して、アゾビスブチロニトリル(AIBN)を(0.0664mmol)添加して混合した。その後、前記2枚のガラス板の間に混合液を141mg流し込み、60°Cで6時間保持することにより共重合反応を進行させた。【0078】6時間経過後、シート形状の反応生成物(pH指示用重合体であるpH感応樹脂が、基材に担持されてなるシート)をガラスから剥がし、純水中に1日浸漬して精製した。その後真空乾燥させて、基材と、基材に担持しているpH感応樹脂であるP(SPAAK-NIPAAm-AABAA)Gelとを有する白地に若干の橙色を呈した不透明のpH感応シートを得た。【0079】以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。